FR 2570072 A1 19860314 FR 7807558 A 19780313 Formule pour la préparation d'un béton cellulaire, pouvant servir à la fabrication d'éléments isolants thermiques et phoniques préfabriqués briques ou parpaings. Mettre 91 litres d'eau dans un mélangeur spécial, ajouter 600 grammes d'Alkylarylsulfonate de sodium ou Alkylethersul- fate de soude 50 grammes d'un épaississant, stabilisant de mousse 80 grammes de lignosulfonate de soude en poudre, 60 grammes de carbonate de soude Anhydre, 2,6 litres de Melment Plat. Âpres production dtune mousse épaisse et stable, introduire successivement 250 Kilo de ciment Portland OPA 400, 130 Kilos de sable fin de granulométrie 0.5 à 0.2, puis 3 à 4 Kilos de carbp- nate de Magnésie. malaxer 5 Minutes. Ce béton cellulaire d'une densité de I à 1.250 possède une excellente résistance à la compression et à la flexion traction tout en offrant dtinteressantes proprités antiphoniques et de conductibilité thermique.